(57)【要約】【課題】  電気抵抗のばらつきが小さく、導電性の微細な制御が容易で、ゴム弾性の制御性に富み、ブリード現象の発生がなく、しかも製造の容易な導電性エラストマー組成物を提供する。【解決手段】  下記の（Ａ），（Ｂ）および（Ｃ）成分を含有する導電性エラストマー組成物である。（Ａ）エラストマーポリマー。（Ｂ）芳香環に、スルホン酸基およびスルホン酸塩基の少なくとも一方を有する芳香族系スルホン酸化合物。（Ｃ）導電性充填材。【選択図】なし【特許請求の範囲】
【請求項１】
下記の（Ａ），（Ｂ）および（Ｃ）成分を含有することを特徴とする導電性エラストマー組成物。
（Ａ）エラストマーポリマー。
（Ｂ）芳香環に、スルホン酸基およびスルホン酸塩基の少なくとも一方を有する芳香族系スルホン酸化合物。
（Ｃ）導電性充填剤。
【請求項２】
上記（Ｂ）成分の芳香族系スルホン酸化合物が、下記の一般式（１）で表わされるものである請求項１記載の導電性エラストマー組成物。
【化１】
2007063552.tif 000012
【請求項３】
上記一般式（１）で表わされる（Ｂ）成分の芳香族系スルホン酸化合物において、上記一般式（１）中のＲ1 〜Ｒ5 の少なくとも一つがフェニルエーテル基である請求項２記載の導電性エラストマー組成物。
【請求項４】
上記一般式（１）で表わされる（Ｂ）成分の芳香族系スルホン酸化合物において、上記一般式（１）中のＲ1 〜Ｒ5 の少なくとも一つがアルキルフェニルエーテル基である請求項２記載の導電性エラストマー組成物。
【請求項５】
上記（Ｃ）成分が導電性カーボン材料である請求項１〜４のいずれか一項に記載の導電性エラストマー組成物。
【請求項６】
請求項１〜５のいずれか一項に記載の導電性エラストマー組成物を、導電性部材の少なくとも一部に用いたことを特徴とする導電性部材。
【発明の詳細な説明】
【技術分野】
【０００１】
本発明は、導電性エラストマー組成物およびそれを用いた導電性部材に関するものであり、詳しくは帯電ロール等の電子写真機器部材や、アクチュエータ，センサー，柔軟性を必要とする電極等に用いられる、導電性エラストマー組成物およびそれを用いた導電性部材に関するものである。
【背景技術】
【０００２】
一般に、帯電ロール等の電子写真機器部材に用いられる導電性組成物は、好適に使用するためには電気抵抗の制御やゴム弾性の制御（低同倍率性、高減衰等）が必須である。そのため、電気特性の制御を目的として、導電性組成物のマトリックスポリマーとなるエラストマーポリマー等に、導電性カーボンブラック等の導電剤を配合することが行われていた。また、ゴム弾性の制御を目的として、可塑剤や鉱物油を添加することも行われてきた。
【０００３】
しかしながら、導電性カーボンブラック等の電子導電剤は、一般に凝集性が強いためマトリックスポリマー中での均一分散が困難であり、したがって、電気抵抗のばらつきが大きく導電性の微細な制御が困難であるという難点がある。
【０００４】
その分散性を改善するため可塑剤やシランカプリング剤を用いるとその使用により、マトリックスポリマーとなるエラストマーの物性の低下ひいてはそれによるゴム弾性の制御性の低下の問題や、経時により可塑剤等が、ブリードするという問題が生じる。
【０００５】
前記の電気特性の制御には、マトリックスポリマー中にポリアニリン等の導電性ポリマーを含有させるという技術があるが、マトリックスポリマーと導電性ポリマーとの相溶性に難点があり、半導電性組成物の製造に特殊な溶媒を用いなければならず、高沸点のため乾燥しにくい等製造が容易でないという制約が生ずる（特許文献１参照）。
【特許文献１】特開２００１−３２４８８２号公報
【発明の開示】
【発明が解決しようとする課題】
【０００６】
本発明は、このような事情に鑑みなされたもので、電気抵抗のばらつきが小さく、導電性の微細な制御が容易で、ゴム弾性の制御性に富み、ブリード現象の発生がなく、しかも製造の容易な導電性エラストマー組成物およびそれを用いた導電性部材の提供をその目的とする。
【課題を解決するための手段】
【０００７】
上記の目的を達成するため、本発明は、下記の（Ａ），（Ｂ）および（Ｃ）成分を含有することを特徴とする導電性エラストマー組成物を第１の要旨とし、また、上記導電性エラストマー組成物を導電性部材の少なくとも一部に用いた導電性部材を第２の要旨とする。
（Ａ）エラストマーポリマー。
（Ｂ）芳香環に、スルホン酸基およびスルホン酸塩基の少なくとも一方を有する芳香族系スルホン酸化合物。
（Ｃ）導電性充填剤。
【０００８】
すなわち、本発明者らは、上記の目的を達成するため、マトリックスポリマーとなるエラストマーおよび導電性充填剤ならびに、導電性充填剤の分散性等を高める化合物を中心に研究を重ねた。その結果、マトリックスポリマーとして、エラストマーポリマーを用い、これに導電性充填剤とともに、芳香環にスルホン酸基およびスルホン酸塩基の少なくとも一方を有する芳香族系スルホン酸化合物を併用すると、上記芳香族系スルホン酸化合物が導電性充填剤の表面に吸着し、その分散性を高める。その結果、可塑剤等の使用が不要になり、ブリードや物性低下ならびに製造上の制約の問題を解消できることを見いだし、本発明に到達した。
【発明の効果】
【０００９】
本発明の導電性エラストマー組成物は、マトリックスポリマーとしてエラストマーポリマーを用い、これに上記芳香族系スルホン酸化合物とともに導電性充填剤を用いているため、上記芳香族系スルホン酸化合物が導電性充填剤に吸着し、その導電性充填剤の分散性を向上させる。そのため、導電性充填剤分散用の可塑剤の使用が不要になることから可塑剤によるブリードの発生や導電性エラストマー組成物製部材の物性低下を解消できるという効果が得られる。また、導電性ポリマーを用いないため、その使用による製造上の制約もない。
【００１０】
上記芳香族系スルホン酸化合物（Ｂ）が、下記の一般式（１）で示されるものであると、導電性充填剤の分散性が高くなるという効果が得られる。
【００１１】
【化１】
2007063552.tif 000002
【００１２】
また、上記一般式（１）で表わされる芳香族系スルホン酸化合物（Ｂ）において、一般式（１）の置換式Ｒ1 〜Ｒ5 の少なくとも一つがフェニルエーテル基である場合には、さらに分散性が高くなるという効果が得られる。
【００１３】
さらに、上記一般式（１）で表わされる芳香族系スルホン酸化合物（Ｂ）において、一般式（１）の置換式Ｒ1 〜Ｒ5 の少なくとも一つがアルキルフェニルエーテル基である場合には、さらに極性が低いゴムに対しても有効であるという効果が得られる。
【００１４】
さらにまた、本発明の導電性部材は、上記特殊な導電性エラストマー組成物を導電性部材の少なくとも一部に用いているため、帯電ロール等の電子写真機器用部材や、アクチュエータ，センサー，柔軟性を必要とする電極等に上記特性を付与することができる。例えば、二層構造の帯電ロール等の電子写真機器用部材の表層（コート層）に上記特殊な導電性エラストマー組成物を用いた場合には、表層中に、上記芳香族系スルホン酸化合物が吸着した導電性充填剤が均一分散しており、その電気特性が向上し、鮮明な画像を得ることができる。また、一層構造の帯電ロール等の電子写真機器用部材の上記層を形成した場合にも、その層中に、芳香族系スルホン酸化合物が吸着した導電性充填剤が均一分散しており、その電気特性が向上し、鮮明な複写画像を得ることができる。
【発明を実施するための最良の形態】
【００１５】
つぎに、本発明の実施の形態を詳しく説明する。
【００１６】
本発明の導電性エラストマー組成物（以下、「エラストマー組成物」と略す）は、エラストマーポリマー（Ａ成分）と芳香環に、スルホン酸基およびスルホン酸塩基の少なくとも一方を有する芳香族系スルホン酸化合物（Ｂ成分）と導電性充填剤（Ｃ成分）とを用いて得ることができる。
【００１７】
上記エラストマーポリマー（Ａ成分）は、ゴム弾性を有するポリマーであれば特に限定はない。例えば、アクリル系樹脂、ウレタン系樹脂、フッ素系樹脂、ウレア系樹脂、ゴム系ポリマー、熱可塑性エラストマー等があげられる。これらは、単独でもしくは２種以上併せて用いられる。これらの中でもアクリル系樹脂、ウレタン系樹脂、ゴム系ポリマー、熱可塑性エラストマーが好適に用いられる。
【００１８】
上記アクリル系樹脂としては、例えば、ポリメチルメタクリレート（ＰＭＭＡ）、ポリエチルメタクリレート、ポリメチルアクリレート、ポリエチルアクリレート、ポリブチルアクリレート、ポリヒドロキシメタクリレート、アクリルシリコーン系樹脂、アクリルフッ素系樹脂、公知のアクリルモノマーを共重合したものや、光架橋用のアクリルオリゴマー等があげられる。
【００１９】
また、ウレタン系樹脂としては、例えば、エーテル系，エステル系，アクリル系，脂肪族系等のウレタン系樹脂や、それにシリコーン系ポリオールまたはフッ素系ポリオールを共重合させたもの等があげられる。
【００２０】
フッ素系樹脂としては、例えば、ポリビニリデンフルオライド（ＰＶＤＦ）、フッ化ビニリデン−四フッ化エチレン共重合体、フッ化ビニリデン−四フッ化エチレン−六フッ化プロピレン共重合体等があげられる。
【００２１】
ウレア系樹脂としては、分子構造中にウレア結合を有する樹脂であれば特に限定はなく、ウレタンウレアエラストマー、メラミン樹脂、尿素ホルムアルデヒド樹脂等があげられる。
【００２２】
ゴム系ポリマーとしては、例えば、天然ゴム（ＮＲ）、ブタジエンゴム（ＢＲ）、アクリロニトリルブタジエンゴム（ＮＢＲ）、水素添加ＮＢＲ（Ｈ−ＮＢＲ）、スチレンブタジエンゴム（ＳＢＲ）、イソプレンゴム（ＩＲ）、ウレタンゴム、クロロプレンゴム（ＣＲ）、塩素化ポリエチレン（Ｃｌ−ＰＥ）、エピクロロヒドリンゴム（ＥＣＯ，ＣＯ）、ブチルゴム（ＩＩＲ）、エチレンプロピレンジエンポリマー（ＥＰＤＭ）、フッ素ゴム等があげられる。
【００２３】
熱可塑性エラストマーとしては、例えば、スチレン−ブタジエン−スチレンブロック共重合体（ＳＢＳ），スチレン−エチレン−ブチレン−スチレンブロック共重合体（ＳＥＢＳ）等のスチレン系熱可塑性エラストマー、ウレタン系熱可塑性エラストマー（ＴＰＵ）、オレフィン系熱可塑性エラストマー（ＴＰＯ）、ポリエステル系熱可塑性エラストマー（ＴＰＥＥ）、ポリアミド系熱可塑性エラストマー、ポリアミドイミド系エラストマー、フッ素系熱可塑性エラストマー、塩ビ系熱可塑性エラストマー、ポリエーテルスルホン等のエンジニアリングプラスチック等があげられる。これらは単独でもしくは２種以上併せて用いられる。これらのなかでも、合成プロセスの簡便さ、溶剤との溶解性の点で、ＴＰＵが好適に用いられる。
【００２４】
上記Ａ成分のエラストマーポリマーとともに用いられるＢ成分の、芳香環にスルホン酸基およびスルホン酸塩基の少なくとも一方を有する芳香族系スルホン酸化合物としては、ベンゼン環等の芳香環にスルホン酸基，スルホン酸塩基の少なくとも一方が置換基として結合している化合物があげられる。芳香環としては、特にベンゼン環が分散性等の効果の点から好ましい。
【００２５】
このような、芳香族系スルホン酸化合物としては、たとえば、下記の一般式（１）で表わされるものがあげられる。
【００２６】
【化２】
2007063552.tif 000003
【００２７】
上記一般式（１）において、Ｍは、水素原子や、ナトリウム，カルシウム等のアルカリ金属、バリウム等のアルカリ土類金属、ＮＨ4 + またはピリジニウムイオンを示す。これらのなかでも、ＳＯ3 Ｍの全体構造がアルカリ金属塩、アルカリ土類金属塩、アンモニウム塩、ピリジニウム塩を示すものが好ましく、特に好ましくはアルカリ金属塩、アルカリ土類金属塩を示すものである。
【００２８】
また、上記一般式（１）において、Ｒ1 〜Ｒ5 は水素原子，アルキル基，アルコキシ基，アルキルカルボン酸基またはフェニルエーテル基であるが、特に置換基Ｒ1 〜Ｒ5 のうちの上記Ｒ1 〜Ｒ5 のうちの少なくとも一つがフェニルエーテル基であることが効果の点で好ましく、そのうち特に上記Ｒ1 〜Ｒ5 の少なくとも一つがアルキルフェニルエーテル基であることが好ましい。この具体例としては、ジフェニルエーテルスルホン酸またはその塩があげられる。
【００２９】
このような、ジフェニルエーテルスルホン酸またはその塩はその分子構造中に炭素数５以上のアルキル基および炭素数５以上のアルコキシ基の少なくとも一方を置換基として有するとＣ成分がエラストマーに微細に分散するという効果が得られる。
【００３０】
上記芳香族系スルホン酸化合物（Ｂ成分）におけるジフェニルエーテルスルホン酸またはその塩の具体例としては、ジフェニルエーテルスルホン酸ナトリウムの外、下記の式（２）で表されるドデシルフェニルブタデシルフェニルエーテルスルホン酸ナトリウム、下記の式（３）で表されるペンタデシルジフェニルエーテルスルホン酸ナトリウム、下記の一般式（４）で表されるポリフェニルエーテルスルホン酸カリウム、ならびに、ドデシルブタデシルフェニルスルホン酸等があげられる。
【００３１】
【化３】
2007063552.tif 000004
【００３２】
【化４】
2007063552.tif 000005
【００３３】
【化５】
2007063552.tif 000006
【００３４】
また、芳香族系スルホン酸化合物としては、上記のようなジフェニルエーテルスルホン酸またはその塩以外にアルキルベンゼンスルホン酸またはその塩を使用することも可能である。上記アルキルベンゼンスルホン酸またはその塩としては、１以上のアルキル置換基を有し、そのアルキル置換基の炭素数の合計が１０〜３７であるものが好適に用いられる。アルキル置換基の炭素数の１０未満であっても３７を越えても分散性の点で好ましくないからである。特にアルキル置換基の炭素数の合計が１６〜３０であるアルキルベンゼンスルホン酸またはその塩が好適に用いられる。
【００３５】
そして、上記のアルキルベンゼンスルホン酸またはその塩は、炭素数４〜１８のアルキル置換基を少なくとも一つ有しているものが、溶剤やエラストマーとの分散性の点から好ましい。なお、上記特定のアルキルベンゼンスルホン酸またはその塩は、２以上のアルキル置換基を有し、そのアルキル置換基の炭素数の合計が１０〜３７であるものの２種以上の混合物であっても差し支えなく、具体的には、下記のアルキルベンゼンスルホン酸またはその塩（イ）〜（ト）からなる群から選ばれた２種以上の混合物であっても差し支えない。
【００３６】
（イ）：メチル基（−ＣＨ3 ）と、ブチル基（−Ｃ4 Ｈ9 ）と、ペンチル基（−Ｃ5 Ｈ11）とを有するアルキルベンゼンスルホン酸またはその塩（アルキル置換基の炭素数の合計が１０）
（ロ）：ペンチル基（−Ｃ5 Ｈ11）２個と、ヘキシル基（−Ｃ6 Ｈ13）１個を有するアルキルベンゼンスルホン酸またはその塩（アルキル置換基の炭素数の合計が１６）
（ハ）：ペンチル基（−Ｃ5 Ｈ11）１個と、ヘキシル基（−Ｃ6 Ｈ13）２個を有するアルキルベンゼンスルホン酸またはその塩（アルキル置換基の炭素数の合計が１７）
（ニ）：ヘキシル基（−Ｃ6 Ｈ13）３個を有するアルキルベンゼンスルホン酸またはその塩（アルキル置換基の炭素数の合計が１８）
（ホ）：ペンチル基（−Ｃ5 Ｈ11）２個と、デシル基（−Ｃ10Ｈ21）１個とを有するアルキルベンゼンスルホン酸またはその塩（アルキル置換基の炭素数の合計が２０）
（ヘ）：デシル基（−Ｃ10Ｈ21）１個と、ペンタデシル基（−Ｃ15Ｈ31）１個とを有するアルキルベンゼンスルホン酸またはその塩（アルキル置換基の炭素数の合計が２５）
（ト）：メチル基（−ＣＨ3 ）１個と、オクタデシル基（−Ｃ18Ｈ37）２個とを有するアルキルベンゼンスルホン酸またはその塩（アルキル置換基の炭素数の合計が３７）
【００３７】
また、上記特定のアルキルベンゼンスルホン酸またはその塩におけるアルキル置換基としては、特に限定はなく、例えば、メチル基、エチル基、プロピル基、ブチル基、ペンチル基、ヘキシル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基等があげられる。これらのアルキル置換基は分岐を有していてもよいが、効果の点から、直鎖の方が好ましい。これらは単独でもしくは２種以上併せて用いられる。これらのなかでも、炭素数２〜１８のアルキル置換基が好ましい。
【００３８】
また、上記アルキルベンゼンスルホン酸の塩としては、特に限定はないが、例えば、ナトリウム塩，カルシウム塩，バリウム塩等の金属塩の他、アンモニウム塩、ピリジニウム塩等があげられる。これらのなかでも、金属塩が好適に用いられる。
【００３９】
そして、上記のようなアルキルベンゼンスルホン酸またはその塩は、例えば、つぎのようにして製造することができる。すなわち、ベンゼンまたはアルキルベンゼンに、炭素数２〜２４のオレフィンをフリーデルクラフツ反応によりアルキル化した後、未反応物を蒸留して取り除き、ついで三酸化硫黄ガスを一定流速で加えることにより、特定のアルキルベンゼンスルホン酸を得ることができる。また、得られたアルキルベンゼンスルホン酸に、水酸化ナトリウム、水酸化カルシウム等を反応させることにより、特定のアルキルベンゼンスルホン酸の塩を得ることができる。また、上記ドーパントとして用いる、特定のアルキルベンゼンスルホン酸またはその塩は、石油の留分を原料にして、スルホン化することにより得ることもできる。
【００４０】
本発明で用いる導電性充填剤（Ｃ成分）としては、カーボンブラック、グラファイト、酸化チタン、酸化亜鉛これらの粒子およびこれらのファイバー・ナノチューブ状になったもの等があげられる。この上記導電性充填剤の好適例としては、カーボンブラック、カーボンナノチューブ、ｃ−ＺｎＯ（導電性酸化亜鉛）、ｃ−ＴｉＯ2 （導電性酸化チタン）、ｃ−ＳｎＯ2 （導電性酸化錫）等があげられる。これらの導電性充填剤の粒子表面にＯＨ基等の極性基を有しているものは、このＯＨ基と上記芳香族系スルホン酸化合物のスルホン酸基またはスルホン酸塩基とがイオン的に引き合い、導電性充填剤に対し芳香族系スルホン酸化合物が吸着した構造となり、この吸着構造により導電性充填剤の、エラストマーポリマー中における分散性が向上するようになる。これがこの発明の特徴である。粒子表面に極性基を有さないグラファイト構造を持ったものでも、分散、混練等の摩擦時に生じた表面上のイオン（極性基）に芳香族系スルホン酸がイオン的に吸着し分散性が向上する。
【００４１】
ここで、導電性充填剤とは、その電気抵抗（Ω・ｃｍ）が、１０-6〜１０8 の範囲のものをいう。特に好適なのは、電気抵抗が１０-4〜１０2 の導電性カーボン，ｃ−ＴｉＯ2 ，カーボンナノチューブ，金属粒子等が好ましい。
【００４２】
上記エラストマーポリマー（Ａ成分）と芳香族系スルホン酸化合物（Ｂ成分）と導電性充填剤（Ｃ成分）とは後記のようにして混合して組成物化されるが、芳香族系スルホン酸化合物（Ｂ成分）と導電性充填剤（Ｃ成分）との使用割合はつぎのように定められる。すなわち、エラストマーポリマー（Ａ成分）１００重量部（以下「部」と略す）に対して芳香族系スルホン酸化合物（Ｂ成分）は３〜２０部であり、導電性充填剤（Ｃ成分）は、エラストマーポリマー（Ａ成分）１００部に対して２５〜５０部である。芳香族系スルホン酸化合物（Ｂ成分）の使用割合が下限を下回ると、その分散性等の効果が少なくなり、逆に上限を上回るとエラストマー組成物からなる導電性部材等の物性が低下する傾向がみられるからである。
【００４３】
また、導電性充填剤（Ｃ成分）の使用割合が上限および下限の範囲から外れると、本発明の組成物が目的とする半導電性の範囲から外れるようになるからである。
【００４４】
なお、本発明のエラストマー組成物には上記エラストマーポリマー（Ａ成分），芳香族系スルホン酸化合物（Ｂ成分），導電性充填剤（Ｃ成分）に対し、場合によってイオン導電剤，架橋剤，架橋促進剤，老化防止剤を配合しても差し支えはない。
【００４５】
このイオン導電剤としては、例えば、過塩素酸リチウム，第四級アンモニウム塩，ホウ酸塩等のポリマー中でイオン解離する化合物があげられる。これらは単独でもしくは２種以上併せて用いられる。
【００４６】
このような、イオン導電剤の配合割合は、物性や電気特性の点から、エラストマーポリマー（Ａ成分）１００部に対して０．０１〜５部の範囲内が好ましく、特に好ましくは０．５〜２部の範囲内である。
【００４７】
また、架橋剤としては、例えば、硫黄、イソシアネート、ブロックイソシアネート、ポリアミン硬化剤、ヒドロシリル硬化剤、パーオキサイド等があげられる。なお、上記架橋剤とともに、紫外線や電子線等のエネルギーによって架橋する光開始剤を併用しても差し支えない。
【００４８】
このような架橋剤の配合割合は、物性、粘着、液保管性の点から、エラストマーポリマー（Ａ成分）１００部に対して１〜３０部の範囲内が好ましく、特に好ましくは３〜１０部の範囲内である。
【００４９】
また、架橋促進剤としては、例えば、スルフェンアミド系架橋促進剤、白金化合物、アミン触媒、ジチオカルバミン酸塩系架橋促進剤等の公知のものがあげられる。
【００５０】
また、老化防止剤としては、例えば、２，６−ジ−ターシャリ−ブチル−４−メチルフェノール等のフェノール類、２−メルカプトベンゾイミダゾール等のイミダゾール類、アシル類等があげられる。
【００５１】
本発明のエラストマー組成物は、例えばつぎのように製造することができる。
【００５２】
上記Ａ成分であるエラストマーポリマーを準備し、このエラストマーポリマーに芳香族系スルホン酸化合物（Ｂ成分）を配合するとともに、導電性充填剤（Ｃ成分）を配合し、必要に応じてイオン導電剤，架橋剤等を配合する。そして、これをロール，ニーダー，バンバリーミキサー等の混練機を用いて混練することによって目的とするエラストマー組成物（固形状）を得ることができる。また、上記エラストマーポリマー（Ａ成分），芳香族系スルホン酸化合物（Ｂ成分）および導電性充填剤（Ｃ成分）を溶剤に解かして液状化し、ビーズミルや二本ロールを用いて分散することにより目的とするエラストマー組成物（液状）を得ることができる。Ｂ成分とＣ成分を予め分散処理してもよい。特に、後者の溶剤を用いる場合、予め芳香族系スルホン酸化合物（Ｂ成分）と導電性充填剤（Ｃ成分）とを溶剤に予備分散し、その後エラストマーポリマー（Ａ成分）を上記と同じ溶媒または異溶媒に分散するようにしてもよい。Ａ成分を異溶媒に分散した場合、その分散溶媒を、その前のＢ，Ｃ成分分散溶媒に混合することになる。
【００５３】
上記溶剤としては、例えば、ｍ−クレゾール、メタノール、メチルエチルケトン（ＭＥＫ）、トルエン、テトラヒドロフラン（ＴＨＦ）、アセトン、酢酸エチル、ジメチルホルムアミド（ＤＭＦ）、Ｎ−メチル−２−ピロリドン（ＮＭＰ）等の有機溶剤等があげられる。
【００５４】
本発明のエラストマー組成物は上記のように、エラストマーポリマー（Ａ成分），芳香族系スルホン酸化合物（Ｂ成分）および導電性充填剤（Ｃ成分）を溶剤に加え、ビーズミル等を用いて分散してなる分散液を、コーティング等により成膜化することができる。また、エラストマーポリマー（Ａ成分），芳香族系スルホン酸化合物（Ｂ成分）および導電性充填剤（Ｃ成分）をロール等の混練機を用いて混練してなる混練物を、押出成形法、インジェクション成形法等により成形品化することも可能である。
【００５５】
このようにして、形成された本発明に係る、膜および成形品では、その断面図である図１に示すように、例えば、膜では一面（表面）に、電圧をかけると、電流は他面（裏面）に向かって流れる。その際、電流は、カーボン等の導電性充填剤粒子１間を、通電路Ａのように流れる。しかし、上記粒子１には芳香族系スルホン酸化合物が吸着しており、分散が向上して電気が均一に流れる。さらに、この化合物のＳＯ3 Ｍ「２」が、粒子１の周囲に分布し、ここも通電路Ｂとなる。したがって、カーボン等が分布していないところも、導電部として作用することとなり、それだけ導電性の制御が容易になる。また、マトリックスポリマー中においてカーボン等の二次凝集が、上記化合物によって妨げられることとなり、これも導電性の制御に寄与することとなる。
【００５６】
本発明のエラストマー組成物は、２５℃×５０％ＲＨの環境下、１０Ｖの電圧を印加した時の電気抵抗が１０4 〜１０11Ω・ｃｍの範囲内であることが好ましく、特に好ましくは１０6 〜１０9 Ω・ｃｍの範囲内である。すなわち、電気抵抗が１０4 Ω・ｃｍ未満であると、電気抵抗が低すぎるため、例えば、トナーへの電荷供給や感光体への帯電性等の点で、電子写真機器部材として画像への利点が少なくなる傾向がみられ、逆に１０11Ω・ｃｍを超えると、電気抵抗が高すぎるため、チャージアップが起こり、電子写真機器部材としての制御が困難になる傾向がみられるからである。また、本発明のエラストマー組成物を電極に応用する場合には、電気抵抗が１０-3〜１０4 Ω・ｃｍの範囲内であることが好ましい。
【００５７】
この電気抵抗の測定は、つぎのようにして行うことができる。すなわち、本発明のエラストマー組成物をテトラヒドロフラン（ＴＨＦ）等の溶剤に混合し、超音波処理した後遠心分離して上澄みを取り出す。そして、この上澄みをアプリケーターを用いてステンレス（ＳＵＳ）板上にキャスティングし乾燥（例えば１００℃×３０分）して塗膜（厚み５μｍ）を形成する。そして、この塗膜の電気抵抗を、２５℃×５０％ＲＨの環境下、１Ｖの電圧を印加し、ＳＲＩＳ  ２３０４に準じて測定する。
【００５８】
つぎに本発明のエラストマー組成物を用いた導電性部材について説明する。
【００５９】
本発明の導電性部材は、上述のエラストマー組成物を導電性部材の少なくとも一部（全部もしくは一部）に用いることにより得ることができる。この導電性部材としては、例えば、帯電ロール，現像ロール，転写ロール，トナー供給ロール等の導電性ロール、中間転写ベルト，紙送りベルト等の導電性ベルト等があげられ、これらの構成層の少なくとも一部に用いられる。すなわち、本発明のエラストマー組成物を、導電性部材の構成層の少なくとも一部に用いると、このエラストマー組成物を用いて形成した構成層の電気抵抗のばらつきや圧縮永久歪、動特性等が良好になることから、電子写真機器において、鮮明な複写画質が得られるようになる。一方、本発明のエラストマー組成物を柔軟性を必要とする電極に応用した場合、高い導電性を保ちながら、柔軟であることから、電気的応答性に優れた導電性部材を得ることができる。
【実施例】
【００６０】
つぎに、実施例について比較例と併せて説明する。ただし、本発明は、これら実施例に限定されるものではない。
【００６１】
まず、実施例および比較例に先立ち下記に示す材料を準備した。
【００６２】
〔エラストマーポリマー（Ａ１）〕                                                  ＴＰＵ（日本ミラクトラン社製、Ｅ９８０）
【００６３】
〔エラストマーポリマー（Ａ２）〕
ポリメチルメタクリレート（ＰＭＭＡ）（住友化学社製、ＬＧ６Ａ）
【００６４】
〔エラストマーポリマー（Ａ３）〕
ウレタンシリコーン（信越化学工業社製、Ｘ２２−２７５６）
【００６５】
〔エラストマーポリマー（Ａ４）〕
ブタジエンゴム（ＢＲ）（ＪＳＲ社製、ＢＲ０１）
【００６６】
〔エラストマーポリマー（Ａ５）〕
エチレンプロピレンジエンゴム（ＥＰＤＭ）（住友化学社製、エスプレン５２２）
【００６７】
〔エラストマーポリマー（Ａ６）〕
天然ゴム（ＮＲ）（ＲＳＳ♯３グレード）
【００６８】
〔芳香族系スルホン酸化合物（Ｂ１）〕
ジフェニルエーテルスルホン酸ナトリウム（分子量２７２），スルホン酸基当量（３．７ｍｍｏｌ／ｇ）
【００６９】
〔芳香族系スルホン酸化合物（Ｂ２）〕
ドデシルフェニルブタデシルフェニルエーテルスルホン酸ナトリウム（分子量６４４），スルホン酸基当量（１．６ｍｍｏｌ／ｇ）
【００７０】
〔芳香族系スルホン酸化合物（Ｂ３）〕
ポリフェニルエーテルスルホン酸カリウム（分子量４０００），スルホン酸基当量（０．２５ｍｍｏｌ／ｇ）
【００７１】
〔芳香族系スルホン酸化合物（Ｂ４）〕
ドデシルブタデシルベンゼンスルホン酸（分子量５２８），スルホン酸基当量（１．９ｍｍｏｌ／ｇ）
【００７２】
〔導電性充填剤（Ｃ１）〕
導電性カーボンブラック（東海カーボン社製、シーストＳ）
【００７３】
〔導電性充填剤（Ｃ２）〕
カーボンナノチューブ（直径１ｍｍの単層カーボンナノチューブ）（シンセン・ナノテクポート社製、ＳＷＣＮＴ−２）
【００７４】
〔導電性充填剤（Ｃ３）〕
ｃ−ＴｉＯ2 （石原産業社製、タイペークＥＴ５００Ｗ）
【００７５】
つぎに上記原料を用いエラストマー組成物を作製した。
【００７６】
〔液状のエラストマー組成物の製造〕
〔実施例１〕
テトラヒドロフラン（ＴＨＦ）３００部とメチルエチルケトン（ＮＥＫ）１５０部とトルエン１００部との混合溶媒に、エラストマーポリマー（Ａ１）であるＴＰＵ１００部と芳香族系スルホン酸化合物（Ｂ１）であるジフェニルエーテルスルホン酸ナトリウム５部と導電性充填剤（Ｃ１）である導電性カーボンブラック４０部とを加えた後、ビーズミルを用い混練し分散して、液状のエラストマー組成物を作製した。
【００７７】
〔実施例２〕
エラストマーポリマー（Ａ１）であるＴＰＵ１００部と、芳香族系スルホン酸化合物（Ｂ２）であるドデシルフェニルブタデシルフェニルエーテルスルホン酸ナトリウム５部と、導電性充填剤（Ｃ１）である導電性カーボンブラック４０部とを、ＴＨＦ３００部とＭＥＫ１５０部とトルエン１００部の混合溶媒に添加した後、ビーズミルを用いて混練し、分散させて液状のエラストマー組成物を作製した。
【００７８】
〔実施例３〕
芳香族系スルホン酸化合物（Ｂ２）であるドデシルフェニルブタデシルフェニルエーテルスルホン酸ナトリウムの添加量を１０部に増加した。それ以外は実施例２と同様にして液状のエラストマー組成物を作製した。
【００７９】
〔実施例４〕
エラストマーポリマー（Ａ１）に代えてエラストマーポリマー（Ａ２）のＰＭＭＡ１００部を用いるとともに、芳香族系スルホン酸化合物（Ｂ１）に代えて芳香族系スルホン酸化合物（Ｂ３）であるポリフェニルエーテルスルホン酸カリウム１５部を用いた。それ以外は実施例１と同様にして液状のエラストマー組成物を作製した。
【００８０】
〔実施例５〕
エラストマーポリマー（Ａ１）に代えてエラストマーポリマー（Ａ３）であるウレタンシリコーン１００部を用いるとともに、芳香族系スルホン酸化合物（Ｂ１）に代えて芳香族系スルホン酸化合物（Ｂ４）であるドデシルブタデシルベンゼンスルホン酸５部を用いた。それ以外は実施例１と同様にして液状のエラストマー組成物を作製した。
【００８１】
〔実施例６〕
エラストマーポリマー（Ａ１）であるＴＰＵ１００部と、芳香族系スルホン酸化合物（Ｂ２）であるドデシルフェニルブタデシルフェニルエーテルスルホン酸ナトリウム１０部と、導電性充填剤（Ｃ２）であるカーボンナノチューブ５部とを、ＴＨＦ３００部とＭＥＫ１５０部とトルエン１００部の混合溶媒に添加した後、ビーズミルを用いて混練し、分散させて液状のエラストマー組成物を作製した。
【００８２】
〔実施例７〕
エラストマーポリマー（Ａ１）であるＴＰＵ１００部と、芳香族系スルホン酸化合物（Ｂ４）であるドデシルブタデシルベンゼンスルホン酸２０部と、導電性充填剤（Ｃ２）であるカーボンナノチューブ１０部とを、ＴＨＦ３００部とＭＥＫ１５０部とトルエン１００部の混合溶媒に添加した後、ビーズミルを用いて混練し、分散させて液状のエラストマー組成物を作製した。
【００８３】
〔比較例１〕
芳香族系スルホン酸化合物（Ｂ１）に代えて鉱物油であるナフテンオイル（ダイアナプロセスＮＭ２８０、出光興産社製）１０部を用いた。それ以外は実施例１と同様にして液状のエラストマー組成物を作製した。
【００８４】
〔比較例２〕
芳香族系スルホン酸化合物（Ｂ１）に代えてシランカプリング剤（アミノ基含有メトキシシラン）（ＴＳＬ８３４０、東芝シリコーン社製）１部を用いた。それ以外は実施例１と同様にして液状のエラストマー組成物を作製した。
【００８５】
〔比較例３〕
エラストマーポリマー（Ａ１）であるＴＰＵ１００部と、シランカプリング剤（アミノ基含有メトキシシラン）（ＴＳＬ８３４０、東芝シリコーン社製）１０部と、導電性充填剤（Ｃ２）であるカーボンナノチューブ５部とを加えた後、ビーズミルを用い混練し分散して、液状のエラストマー組成物を作製した。
【００８６】
以上の実施例１〜７、比較例１〜３をまとめて下記の表１および表２に示すとともに、上記実施例および比較例の液状のエラストマー組成物を用い、下記の基準に従い、各特性の評価を行った。これらの結果を下記の表１および表２に併せて示した。
【００８７】
〔粒度分布（メジアン径）μｍ〕
可溶な溶剤に組成物を溶解した後、掘場製作所社製レーザー回析／散乱式粒度分布測定装置ＬＡ９２０を用いて測定した。粒度分布はメジアン径が、０．０５μｍ〜１．０μｍが良好な範囲である。
【００８８】
〔ブリード〕
各エラストマー組成物をＳＵＳ３０４板上に塗布して１２０℃×３０分乾燥し、厚み３０μｍの導電性塗膜を作製した。この塗膜を５０℃×９５％の条件で２４０時間放置後、塗膜からの、油性分のブリード（にじみ出し）を目視と指触により評価した。評価は、ブリードがないものを○、ブリードがあるものを×とした。
【００８９】
〔電気抵抗〕
軸体である芯金（直径１０ｍｍ、ＳＵＳ３０４製）を成形金型内にセットし、導電性カーボンブラックを分散させたシリコーンゴム（信越化学工業社製、ＫＥ１３５０ＡＤ）を注型し１５０℃×４５分加熱して、芯金の外周にベース層（厚み３ｍｍ）が形成されたベース層付ロールを作製した。ついで、このベース層上に、各液状のエラストマー組成物を塗布して１２０℃×３０分乾燥し、厚み３０μｍの導電性塗膜を作製し、二層構造のテストロールを得た。そして、このテストロールの表面をＳＵＳ板に押し当てた状態で、テストロールの両端に各１ｋｇの荷重をかけ、２５℃×５０％ＲＨの環境下、１０Ｖの電圧を印加し、この時のＳＵＳ板とテストロール表面との間の電気抵抗をＳＲＩＳ  ２３０４に準じて測定した。ただし、実施例７については、シリコーンゴムを用いる代わりに、同じ形状になるよう、ＳＵＳ３０４を切削し、作製したロール上に同様の塗膜を形成した。
【００９０】
〔電気抵抗ばらつき〕
上記電気抵抗の測定に用いたテストロールと、電圧印加用の金属ロール（直径２０ｍｍ）とを平行に接触させ、１ｋｇの荷重をかけ、３０°づつ回転させ、静止した状態で１０Ｖの電圧を印加し、金属ロールと、テストロールの芯金と、の間の電気抵抗を測定した。そして、電気抵抗の最大値と最小値との差を桁数で表示した。
【００９１】
〔電気抵抗の環境依存性〕
コーティング液状の組成物については、各導電性組成物をＳＵＳ３０４板上に塗布し、厚み５０〜６０μｍの導電性塗膜を作製した後、１５０℃×３０分乾燥し、導電性塗膜を作製した。なお、固形弾性状の組成物については、プレス成形（１５０℃×３０分）を行い、厚み５００〜６００μｍの導電性シートを作製した。つぎに、この導電性塗膜もしくは導電性シートについて、印加電圧１０Ｖの条件下、低温低湿（１５℃×１０％ＲＨ）時の電気抵抗（Ｒｖ＝１５℃×１０％ＲＨ）と、高温高湿（３５℃×８５％ＲＨ）時の電気抵抗（Ｒｖ＝３５℃×８５％ＲＨ）を、ＳＲＩＳ  ２３０４に準じてそれぞれ測定した。そして、Ｌｏｇ（Ｒｖ＝１５℃×１０％ＲＨ／Ｒｖ＝３５℃×８５％ＲＨ）により、電気抵抗の環境依存性を変動桁数で表示した。
【００９２】
【表１】
2007063552.tif 000007
【００９３】
【表２】
2007063552.tif 000008
【００９４】
上記の結果から実施例品１〜７は、電気抵抗も半導電性領域にあり、ばらつきも小さかった。これに対して、比較例品１にはブリードが生じ実用性に問題がある。また、比較例品２は、ブリードは生じないものの電気抵抗のばらつきが実施例品に比べて大幅に劣っている。比較例品３は、ブリードは生じないものの電気抵抗のばらつきが実施例品に比べて大幅に劣っている。
【００９５】
〔固形弾性状のエラストマー組成物の製造〕
〔実施例８〕
エラストマーポリマー（Ａ４）であるブタジエンゴム（ＢＲ）１００部と、芳香族系スルホン酸化合物（Ｂ２）であるドデシルフェニルブタデシルフェニルエーテルスルホン酸ナトリウム６部と、導電性充填剤（Ｃ１）である導電性カーボンブラック４５部と、ステアリン酸３部と、ＺｎＯ（酸化亜鉛）５部と、ノクセラーＤＭ（加硫促進剤）０．６部と、Ｓ（粉末硫黄）２．５部とを二本ロールを用いて混練することによって、固形弾性状のエラストマー組成物を得た。
【００９６】
〔実施例９〕
エラストマーポリマー（Ａ４）であるブタジエンゴムに代えて、エラストマーポリマー（Ａ５）であるエチレンプロピレンブタジエンゴム（ＥＰＤＭ）１００部を用いた。それ以外は実施例８と同様にして固形弾性状のエラストマー組成物を得た。
【００９７】
〔実施例１０〕
エラストマーポリマー（Ａ４）であるブタジエンゴムに代えて、エラストマーポリマー（Ａ６）である天然ゴム（ＮＲ）１００部を用いた。それ以外は実施例８と同様にして固形弾性状のエラストマー組成物を得た。
【００９８】
〔実施例１１〕
エラストマーポリマー（Ａ１）であるＴＰＵを６０部用いるとともに、エラストマーポリマー（Ａ６）の天然ゴム（ＮＲ）１００部を用いた。そして、これに芳香族系スルホン酸化合物（Ｂ２）であるドデシルフェニルブタデシルフェニルエーテルスルホン酸ナトリウム６部と導電性充填剤（Ｃ３）であるｃ−ＴｉＯ2 ３０部とを加え、二本ロールを用いて混練することによって固形弾性状のエラストマー組成物を得た。
【００９９】
〔比較例４〕
芳香族系スルホン酸化合物（Ｂ２）に代えて、鉱物油であるナフテンオイル（ダイアナプロセスＮＭ２８０、出光興産社製）１０部を用いた。それ以外は実施例１０と同様にして固形弾性状のエラストマー組成物を得た。
【０１００】
〔比較例５〕
エラストマーポリマー（Ａ６）である天然ゴム１００部と、導電性充填剤（Ｃ１）である導電性カーボンブラック４５部と、シランカプリング剤（アミノ基含有メトキシシラン）（ＴＳＬ８３４０、東芝シリコーン社製）１部と、ステアリン酸３部と、ＺｎＯ（酸化亜鉛）５部と、ノクセラーＤＭ（加硫促進剤）０．６部と、Ｓ（粉末硫黄）２．５部とを二本ロールを用いて混練することによって、固形弾性状のエラストマー組成物を得た。
【０１０１】
以上の結果を表３にまとめて示すとともに、上記実施例８〜１１および比較例４，５で得られた固形状のエラストマー組成物を対象に下記の基準に従い各特性の評価を行った。これらの結果を表３に併せて示した。
【０１０２】
粒度分布（メジアン径）、ブリード、電気抵抗、電気抵抗のばらつき、電気抵抗の環境依存性の評価は、前記表１の場合と同様である。ただし、電気抵抗の測定は、各固形弾性状のエラストマー組成物を溶剤（ＭＥＫ，トルエン）に分散して液状化し、これを、先の電気抵抗の測定と同様に、ベース層付ロールのベース層上に塗布して、導電性塗膜を作製して行った。また、電気抵抗の測定は、先の電気抵抗の「ばらつき」の測定において、テストロールとして、前記芯金の外周に前記と同様、注型により、エラストマー組成物からなる層を形成した一層構造のものを用いた。
【０１０３】
〔圧縮永久歪試験〕
ＪＩＳ−Ｋ−６２６２−１９９７の「加硫ゴム及び熱可塑性ゴムの永久ひずみ試験方法」に規定される圧縮永久歪試験用大形試験片を、圧縮永久歪試験用のテストピースとして用い、同じくＪＩＳ−Ｋ−６２６２−１９９７の「５．圧縮永久ひずみ試験」に規定される試験方法に従って、所定の圧縮装置により、「荷重を負荷して所定の割合で圧縮し、１００℃×７０時間にてその状態を維持した後、ついで、荷重を解除して室温にて所定時間放冷し、テストピースの中央部の厚さを測定することにより、圧縮永久歪を求め、５０％以下である場合を○とし、それを越えるものを×とした。
【０１０４】
〔動特性試験〕
直径５０ｍｍ、高さ２５ｍｍの円柱形状のテストピースを固形弾性状のエラストマー組成物を用いて作り、これの円柱状の上下面に対して直径６０ｍｍ、厚さ６ｍｍの円盤状金具を接着剤により接着した。このようにして得られたテストピースを用い、ＪＩＳ−Ｋ−６３８５−１９９５の［防振ゴムの試験方法」に準じて、静的バネ定数Ｋｓを求めた。すなわち、それぞれのテストピースに対して、上記ＪＩＳ−Ｋ−６３８５−１９９５の静的特性試験に準じ、軸方向に荷重を加えて７ｍｍ圧縮させ、一旦減荷した後、再度、７ｍｍ圧縮させ、その２回目の加荷過程（往路）における荷重−撓み特性を測定し、それに基づいて荷重−撓み曲線を作製した。そして、その曲線から撓みが１．５ｍｍと３．５ｍｍの時の荷重値を、それぞれ読み取って、静的バネ定数Ｋｓを算定した。
【０１０５】
また、各テストピースを軸方向に２．５ｍｍだけ圧縮した後、この圧縮状態のテストピースの下方より、その２．５ｍｍ圧縮した位置を中心とする振幅：±０．０５ｍｍの定変位調和圧縮振動を、周波数：１００Ｈｚにおいて加える試験を行い、ＪＩＳ−Ｋ−６３８５−１９９５の「防振ゴムの試験方法」における「非共振方法（ａ）」に準拠し、１００Ｈｚ時の動的バネ定数（貯蔵バネ定数）：Ｋｄ100 を求めた。そして、このＫｄ100 と前記の静的バネ定数Ｋｓとから、動倍率（Ｋｄ100 ／Ｋｓ）を算出し、その値が１．５以上のものを○とし、それ未満のものを×とした。
【０１０６】
【表３】
2007063552.tif 000009
【０１０７】
以上の結果より、実施例品８〜１１は、ブリード、電気特性、電気抵抗ばらつき、圧縮永久歪、動特性等においてそれぞれ優れている。これに対し、比較例品４はブリードが生じ、かつ圧縮永久歪および動特性においても劣っている。また、比較例品５は電気抵抗のばらつき、電気抵抗の環境依存性が大きく、しかも圧縮永久歪、動特性においても劣っている。
【０１０８】
つぎに前記エラストマー組成物を用いつぎのようにして帯電ロールを作製した。
【０１０９】
〔実施例１２〜１５〕
（原材料の準備）
軸体である芯金（直径１０ｍｍ、ＳＵＳ３０４製）を準備するとともに、導電性カーボンブラックを分散させたシリコーンゴム（信越化学工業社製、ＫＥ１３５０ＡＤ）をベース層用材料として準備した。
【０１１０】
（帯電ロールの作製）
芯金をセットした成形用金型内に、上記ベース層用材料を注型し、１５０℃×４５分の条件で加熱した後、脱型して軸体の外周面にベース層が設けられたロールを作製した。つぎに、このロールのベース層の外周面に液状のエラストマー組成物を塗布して表層（厚み５μｍ）を形成した。このようにして、軸体の外周面にベース層（厚み３ｍｍ）が形成され、その外周面に表層が形成された二層構造の帯電ロールを作製した。
【０１１１】
〔比較例６〕
上記実施例の液状のエラストマー組成物に代えて、比較例１で得られた液状のエラストマー組成物を用いて表層を形成した。それ以外は上記実施例１２〜１５と同様にして二層構造の帯電ロールを作製した。
【０１１２】
〔実施例１６〕
（原材料の準備）
軸体である芯金（直径１０ｍｍ、ＳＵＳ３０４製）を準備するとともに、前記実施例８のエラストマー組成物を準備した。
【０１１３】
（帯電ロールの作製）
芯金をセットした成形用金型内に、上記エラストマー組成物を注型し、１５０℃×４５分の条件で加熱した後、脱型して軸体の外周面にエラストマー組成物からなる半導電性弾性層（厚み３ｍｍ）が形成された一層構造の帯電ロールを作製した。
【０１１４】
〔比較例７〕
実施例８の固形弾性状のエラストマー組成物に代えて、比較例５の固形弾性状のエラストマー組成物を用いた。それ以外は実施例１６と同様にして一層構造の帯電ロールを作製した。
【０１１５】
このようにして得られた実施例および比較例の帯電ロールを用い下記の基準に従い、各特性の評価を行った。これらの結果を表４に示した。
【０１１６】
〔帯電ロール特性〕
（画像むら）
各帯電ロールを市販のカラープリンターに組み込み、２０℃×５０％ＲＨの環境下において画像出しを行った。評価は、ハーフトーン画像での濃度むらがなく、細線のとぎれや色むらがなかったものを○、濃度むらが生じたものを×とした。
【０１１７】
【表４】
2007063552.tif 000010
【０１１８】
上記の結果から実施例品１２〜１６はいずれも画像むらが初期においても１００００枚複写後においても生じず、帯電ロール特性に優れていた。これに対して比較例品６，７は画像むらがいずれの場合にも生じていた。
【０１１９】
つぎに前記エラストマー組成物を用いつぎのようにして導電性高分子複合体を作製した。
【０１２０】
〔実施例１７〕
（導電性ポリマーの調製）
アニリン（π電子共役系ポリマーのモノマー）１モル（９３ｇ）と、ジノニルナフタレンスルホン酸（ＤＮＮＳＡ）〔スルホン酸官能基量：２．１７ｍｍｏｌ／ｇ〕０．５モルと、メチルエチルケトン（ＭＥＫ）１０００ｍｌ、トルエン１５００ｍｌ、および水１０００ｍｌとをフラスコ中に入れ、５℃に制御し攪拌しながら、水５００ｍｌに溶解した過硫酸アンモニウム（酸化剤）１モル（２２８．２ｇ）を１時間かけて滴下し、２０時間酸化重合させて重合物を得た（重合ドープ法）。つぎに、この重合物を水とメタノールで遠心分離（８０００ｒｐｍ×３０分）を繰り返して洗浄し、２０℃で１０Ｔｏｒｒの減圧乾燥をして導電性ポリマーを調製した。
【０１２１】
（半導電性組成物の調製）
上記導電性ポリマー３０部と、ウレタンエラストマー（ＴＰＵ）（東洋紡社製、バイロンＵＲ５５３７）７０部と、メチルエチルケトン（ＭＥＫ）２００ｍｌと、ＴＨＦ２００ｍｌとを配合し、２本ロールもしくは３本ロールを用いて、半導電性組成物を調製した。
【０１２２】
（導電性高分子複合体の作製）
離型処理されたＰＥＴフィルムの離型処理面に、上記半導電性組成物（コーティング液）を塗布した。そして、１晩常温（２５℃）で乾燥した後、さらに１２０℃で３０分乾燥した。つぎに、ＰＥＴフィルムを剥がし、厚み１０μｍのフィルム状の導電性高分子複合体を作製した。
【０１２３】
〔周波数による応答変位振幅〕
図２に示すように、上記導電性高分子複合体を短冊状１１（１ｃｍ×３ｃｍ）に切り取り、その両面に前記実施例７で作製した液状のエラストマー組成物を塗布して厚み１μｍの電極１２を形成した。そして、各電極１２の一端部に銅線（直径１００μｍ，長さ３ｃｍ）１３を接続し、試験体を得た。つぎに、上記試験体のうち、銅線１３が接続された一端部をＰＥＴフィルム（絶縁フィルム）（図示せず）を介してクランプ（図示せず）で挟持し、長手方向を鉛直方向に合わせて設置した。そして、上記銅線１３を任意波形発生装置（電源）１４に接続し、試験体にパルス状の電圧（０〜１０Ｖ）を印加し、周波数（０．１〜５Ｈｚ）による応答変位振幅を、レーザ変位計１５を用いて測定した。その結果を、下記の表５に示した。
【０１２４】
〔比較例８〕
（導電性高分子複合体の作製）
実施例１７と同様にして、導電性高分子複合体を作製した。
【０１２５】
〔周波数による応答変位振幅〕
図２に示すように、上記導電性高分子複合体を短冊状１１（１ｃｍ×３ｃｍ）に切り取り、その両面にイオンスパッタ型真空蒸着器を用いて、厚み３０ｎｍの白金層（電極１２）を蒸着した。そして、各白金層１２の一端部に銅線（直径１００μｍ，長さ３ｃｍ）１３を接続し、試験体を得た。つぎに、上記試験体のうち、銅線１３が接続された一端部をＰＥＴフィルム（絶縁フィルム）（図示せず）を介してクランプ（図示せず）で挟持し、長手方向を鉛直方向に合わせて設置した。そして、上記銅線１３を任意波形発生装置（電源）１４に接続し、試験体にパルス状の電圧（０〜１０Ｖ）を印加し、周波数（０．１〜５Ｈｚ）による応答変位振幅を、レーザ変位計１５を用いて測定した。その結果を、下記の表５に示した。
【０１２６】
【表５】
2007063552.tif 000011
【０１２７】
上記表５の結果から、実施例１７の試験体は、比較例８の試験体に用いた電極（スパッタした白金電極）に比べて、柔軟な電極を用いているため、大きな変位を保つことができた（電気的応答性に優れていた）。
【産業上の利用可能性】
【０１２８】
本発明のエラストマー組成物およびそれを用いた導電性部材は、帯電ロール等の電子写真機器部材や、アクチュエータ，センサー，柔軟性を必要とする電極等に好適に用いることができる。
【図面の簡単な説明】
【０１２９】
【図１】液状のエラストマー組成物を用いた塗膜において一面側から他面側に電圧を印加した場合における電流の流れを示したものである。
【図２】周波数による応答変位振幅の測定方法を示す説明図である。
【符号の説明】
【０１３０】
１  導電性充填剤粒子
２  芳香族系スルホン酸化合物のＳＯ3 Ｍ
Ａ，Ｂ  通電路
【図１】
2007063552.tif 000013
【図２】
2007063552.tif 000014